(57)【特許請求の範囲】
【請求項１】
質量％で、Ｃ：０．０２超〜０．０７％、Ｓｉ：０．０１〜１．０％、Ｍｎ：０．０１〜２．０％、Ｐ：０．００５〜０．０５％、Ｓ：０．０００１〜０．０２％、Ｃｒ：１３．０超〜２２．０％、Ｎ：０．００１〜０．１％、Ａｌ：０．０００１〜１．０％、Ｓｎ：０．１０超〜０．６％、残部Ｆｅ及び不可避的不純物からなるフェライト系ステンレス鋼板において、下記式（２）で定義するγｐが、下記式（１）を満たすことを特徴とする熱間加工性と耐銹性に優れたフェライト系ステンレス鋼板。
５≦γｐ≦５５                                                  ・・・（１）
γｐ＝４２０Ｃ＋４７０Ｎ＋２３Ｎｉ＋７Ｍｎ＋９Ｃｕ−１１．５Ｃｒ
−１１．５Ｓｉ−５２Ａｌ−５７．５Ｓｎ＋１８９            ・・・（２）
ここで、Ｃ、Ｎ、Ｎｉ、Ｍｎ、Ｃｕ、Ｃｒ、Ｓｉ、Ａｌ、及び、Ｓｎは、各元素の含有量。
【請求項２】
前記式（１）に替え、下記式（１’）を満たすことを特徴とする請求項１に記載の熱間加工性と耐銹性に優れたフェライト系ステンレス鋼板。
１０≦γｐ≦４０                                              ・・・（１’）
【請求項３】
前記フェライト系ステンレス鋼板が、さらに、質量％で、Ｍｇ：０．００５％以下、Ｂ：０．００５％以下、Ｃａ：０．００５％以下、Ｌａ：０．１％以下、Ｙ：０．１％以下、Ｈｆ：０．１％以下、ＲＥＭ：０．１％以下の１種又は２種以上含有していることを特徴とする請求項１又は２に記載の熱間加工性と耐銹性に優れたフェライト系ステンレス鋼板。
【請求項４】
前記フェライト系ステンレス鋼板が、さらに、質量％で、Ｎｂ：０．３％以下、Ｔｉ：０．３％以下、Ｎｉ：１．０％以下、Ｃｕ：１．０％以下、Ｍｏ：１．０％以下、Ｖ：１．０％以下、Ｚｒ：０．５％以下、Ｃｏ：０．５％以下の１種又は２種以上を含有することを特徴とする請求項１〜３のいずれか１項に記載の熱間加工性と耐銹性に優れたフェライト系ステンレス鋼板。
【請求項５】
請求項１〜４のいずれか１項に記載の成分組成を有するステンレス鋼スラブを１１００〜１３００℃に加熱して熱間圧延に供し、熱間圧延終了後の鋼板を７００〜１０００℃で巻き取ることを特徴とする熱間加工性と耐銹性に優れたフェライト系ステンレス鋼板の製造方法。
【請求項６】
前記熱間圧延終了後の鋼板に、焼鈍を施さないか、又は、７００〜１０００℃で連続焼鈍又は箱焼鈍を施すことを特徴とする請求項５に記載の熱間加工性と耐銹性に優れたフェライト系ステンレス鋼板の製造方法。
【発明の詳細な説明】
【技術分野】
【０００１】
本発明は、フェライト系ステンレス鋼板、特に、熱間加工性と耐銹性に優れた省合金型のフェライト系ステンレス鋼板と、その製造方法に関する。
【背景技術】
【０００２】
フェライト系ステンレス鋼板は、家電・厨房機器及び建築建材の内外装用として、幅広い分野で使用されている。これは、フェライト系ステンレス鋼板が、レアメタルであり、近年、価格高騰の著しいＮｉを多量に含有するオ−ステナイト系ステンレス鋼板に比べ、経済性に優れているからである。
【０００３】
Ｃｒを１１〜１３％程度含む低Ｃｒフェライト系ステンレス鋼には、ＪＩＳ鋼種で、ＳＵＳ４０５、ＳＵＳ４１０Ｌ、ＳＵＨ４０９、及び、Ｃ量を低減したＳＵＨ４０９Ｌなどがある。これらの低Ｃｒフェライト系ステンレス鋼は、ステンレス鋼の中で最も低廉で、良好な加工性を備えているが、Ｃｒ量が少ないので、耐食性には限界があり、家電・厨房機器及び建築建材などの一般耐久消費材として必要な耐食性を備えていない。
【０００４】
そのため、一般耐久消費材としての用途には、Ｃｒを１４〜２０％程度を含む中Ｃｒフェライト系ステンレス鋼が広く使用されていて、なかでも、Ｃｒを１７％程度含むＳＵＳ４３０が特に使用されている。
【０００５】
前記用途に用いる中Ｃｒフェライト系ステンレス鋼には、中性塩化物環境での孔食、発銹に対する耐食性が優れていることが要求される。通常、ＳＵＳ４３０の耐食性を改善するためにＣやＮを低減するが、ＳＵＳ４３０の他、ＣやＮを低減し、ＮｂやＴｉなどの安定化元素を添加した高純度フェライト系ステンレス鋼がある。
【０００６】
ＪＩＳ鋼種としては、ＳＵＳ４３０ＬＸがあり、ＳＵＳ４３０ＬＸの上位鋼種として、Ｃｕ、Ｎｉ、Ｍｏなどを添加し、かつ、Ｃｒ量を増大したＳＵＳ４３０Ｊ１ＬやＳＵＳ４３６Ｊ１Ｌなどがある。
【０００７】
Ｎｉ、Ｍｏ、Ｎｂ、Ｔｉに加え、ステンレス鋼の主要元素であるＣｒは、レアメタルであり、価格変動に伴う経済性の問題を抱えている。それ故、これらレアメタルの使用に依存することなく、低Ｃｒフェライト系ステンレス鋼及びＳＵＳ４３０の耐食性を改善して、用途を拡大することが課題となる。
【０００８】
省資源及び経済性の観点から上記課題を解決するため、微量のＳｎやＳｂを使用して、低Ｃｒフェライト系ステンレス鋼の耐粒界腐食性を改善する検討がなされている。
【０００９】
特許文献１には、Ｃ：０．００１〜０．３０％、Ｎ：０．００１〜０．０５０％、Ｃｒ：１０．０〜３０．０％、Ｓ：０．０１０％以下、Ｐ：０．０４０％以下、Ｍｎ：０．０１〜１．０％、Ｓｉ：０．０１〜１．０％、Ｎｉ：１．０％以下、Ｏ：０．０１０％以下を含有し、Ｓｎ：０．００５〜０．１０％、Ｓｂ：０．００５〜０．１０％の１種又は２種を含有する表面性状に優れたフェライト系ステンレス鋼が開示されている。このステンレス鋼におけるＳｎ及びＳｂの量は、実質的には０．０５％未満である。
【００１０】
特許文献２には、Ｃ：０．０３〜０．２５％、Ｓｉ：０．２５〜０．６％、Ｍｎ：２％以下、Ｐ：０．０３５％以下、Ｓ：０．０１％以下、Ｃｒ：１１〜１５．５％、Ｎｉ：０．６％以下、Ｃｕ：０．８％以下、Ｍｏ：０．０５％以下、Ｓｎ：０．０３〜０．１５％、Ｖ：０．１％以下、Ａｌ：０．０３％以下、Ｎ：０．０１〜０．０８％を含有し、３００〜６００Ｈｖの高硬度を特徴とした耐食性に優れたマルテンサイト系ステンレス鋼が開示されている。
【００１１】
特許文献３〜５には、Ｍｇの微量添加を前提として、非金属介在物の制御と耐食性改善に効果がある、Ｗ、Ｖ、Ｚｒ、Ｃｏ、Ｓｅ、Ｔａ、Ｒｅ、Ｙ、Ｌａ、ＨｆのレアメタルやＳｎを微量添加した、耐食性、表面特性、加工性に優れたフェライト系ステンレス鋼が開示されている。
【００１２】
特許文献３及び５に記載のフェライト系ステンレス鋼は、Ｃ、Ｎを低減し、ＴｉやＮｂなどの安定化元素を添加した高純度フェライト系ステンレス鋼である。特許文献４に記載のフェライト系ステンレス鋼は、Ｍｇ：１２〜６０ｐｐｍ、Ｃ：０．０３９〜０．１％、Ｎ：０．０００２〜０．０５％の高Ｍｇ含有フェライト系ステンレス鋼である。
【００１３】
これまで、本発明者らは、省資源と経済性の観点から、ＣｒやＭｏ添加によらず、Ｓｎの添加により、耐銹性や加工性を改善した高純度フェライト系ステンレス鋼を開示している。Ｓｎは、Ｃｕとともに、鉄鋼材料において代表的なトランプエレメントであるので、リサイクルした鉄源をＳｎ源として有効に利用できる。
【００１４】
特許文献６及び７には、Ｃｒ：１３〜２２％、Ｓｎ：０．００１〜１％で、Ｃ、Ｎ、Ｓｉ、Ｍｎ、Ｐを低減し、必要に応じて、ＴｉやＮｂの安定化元素を添加した高純度フェライト系ステンレス鋼が開示されている。
【先行技術文献】
【特許文献】
【００１５】
【特許文献１】特開平１１−９２８７２号公報
【特許文献２】特開２０１０−２１５９９５公報
【特許文献３】特開２００１−１１５８２号公報
【特許文献４】特開２００１−２８８５４３号公報
【特許文献５】特開２００１−２９４９９１号公報
【特許文献６】特開２００９−１７４０３６号公報
【特許文献７】特開２０１０−１５９４８７号公報
【非特許文献】
【００１６】
【非特許文献１】Metal Treatment、（1964）、ｐ.230、245
【非特許文献２】エコマテリアルとしてのステンレス鋼とリサイクル、日本鉄鋼協会材料と組織の特性部会、2000年10月2日発行、9頁
【発明の概要】
【発明が解決しようとする課題】
【００１７】
これまで、中Ｃｒフェライト系ステンレス鋼において、レアメタルに頼らずに、ＳｎやＭｇの微量添加で耐食性を改善することが検討されているが、検討対象は、その添加量が０．０５％未満のフェライト系ステンレス鋼に限られていた。それ故、中Ｃｒフェライト系ステンレス鋼は、一般耐久消費材に適用し得る耐食性を備えるまでに至っていない。
【００１８】
Ｓｎの添加効果は、Ｈｖ３００以上のマルテンサイト系ステンレス鋼や、ＣやＮを低減した高純度フェライト系ステンレス鋼で発現するが、用途の拡大を図るのに充分な耐食性は得られていない。
【００１９】
そこで、本発明は、レアメタルに頼ることなく、リサイクルした鉄源から有効利用が期待できるＳｎに着眼し、中Ｃｒフェライト系ステンレス鋼及びＳＵＳ４３０の耐食性を改善して、一般耐久消費材への適用が可能な省合金型のフェライト系ステンレス鋼板を提供することを目的とする。
【００２０】
本発明者らは、Ｓｎを添加して、中Ｃｒフェライト系ステンレス鋼の耐食性を改善するにあたり、熱間加工性の改善が製造上の課題となることを見いだした。非特許文献２には、Ｓｎはステンレス鋼の熱間加工性に有害であり、オーステナイト系ステンレス鋼においてはＳｎ＜０．０１％と低く抑えることが開示されているが、Ｓｎを添加したフェライト系ステンレス鋼ついては具体的な開示がなく、これまで課題として認識されていない。
【課題を解決するための手段】
【００２１】
本発明者らは、前記課題を解決するため、中Ｃｒフェライト系ステンレス鋼において、Ｓｎ添加で製造上の課題となる熱間加工性と、製品の耐銹性に着眼して鋭意研究を行い、下記（ａ）〜（ｄ）の知見を得るに至った。
【００２２】
（ａ）Ｓｎは、高純度フェライト系ステンレス鋼の耐銹性の向上に有効な元素であるが、高純度フェライト系ステンレス鋼に限らず、低Ｃｒフェライト系ステンレス鋼及び中Ｃｒフェライト系ステンレス鋼においても、微量のＳｎ添加で耐銹性が向上し、かつ、下記式で定義するγｐを５≦γｐ≦５５に調整すると、良好な熱間加工性を得ることができる。なお、下記式については後述する。
【００２３】
γｐ＝４２０Ｃ＋４７０Ｎ＋２３Ｎｉ＋７Ｍｎ＋９Ｃｕ−１１．５Ｃｒ
−１１．５Ｓｉ−５２Ａｌ−５７．５Ｓｎ＋１８９
γｐは、非特許文献１に開示されている、１１００℃加熱時に生成するオーステナイト量の最大値を表す指標である。
【００２４】
（ｂ）熱間加工性は、ＣやＮを低下して高温での変形抵抗を下げるか、又は、Ｍｇ、Ｂ、Ｃａなどのを微量添加して粒界強度を高めることで改善できる。
【００２５】
（ｃ）また、熱間加工性は、スラブ加熱温度と熱延終了温度を高くして高温での変形抵抗を小さくすることで改善できる。
【００２６】
（ｄ）耐銹性は、Ｎｂ、Ｔｉの安定化元素を添加するか、又は、リサクルした鉄源からＮｉ、Ｃｕ、Ｍｏ、Ｖなどが混入することで改善できる。
【００２７】
本発明は、上記（ａ）〜（ｄ）の知見に基づいてなされたもので、その要旨は、以下の通りである。
【００２８】
（１）質量％で、Ｃ：０．０２超〜０．０７％、Ｓｉ：０．０１〜１．０％、Ｍｎ：０．０１〜２．０％、Ｐ：０．００５〜０．０５％、Ｓ：０．０００１〜０．０２％、Ｃｒ：１３．０超〜２２．０％、Ｎ：０．００１〜０．１％、Ａｌ：０．０００１〜１．０％、Ｓｎ：０．０５〜１．０％、残部Ｆｅ及び不可避的不純物からなるフェライト系ステンレス鋼板において、下記式（２）で定義するγｐが、下記式（１）を満たすことを特徴とする熱間加工性と耐銹性に優れたフェライト系ステンレス鋼板。
５≦γｐ≦５５                                                  ・・・（１）
γｐ＝４２０Ｃ＋４７０Ｎ＋２３Ｎｉ＋７Ｍｎ＋９Ｃｕ−１１．５Ｃｒ
−１１．５Ｓｉ−５２Ａｌ−５７．５Ｓｎ＋１８９            ・・・（２）
ここで、Ｃ、Ｎ、Ｎｉ、Ｍｎ、Ｃｕ、Ｃｒ、Ｓｉ、Ａｌ、及び、Ｓｎは、各元素の含有量。
【００２９】
（２）前記式（１）に替え、下記式（１’）を満たすことを特徴とする前記（１）に記載の熱間加工性と耐銹性に優れたフェライト系ステンレス鋼板。
１０≦γｐ≦４０                                              ・・・（１’）
【００３０】
（３）前記フェライト系ステンレス鋼板が、さらに、質量％で、Ｍｇ：０．００５％以下、Ｂ：０．００５％以下、Ｃａ：０．００５％以下、Ｌａ：０．１％以下、Ｙ：０．１％以下、Ｈｆ：０．１％以下、ＲＥＭ：０．１％以下の１種又は２種以上含有していることを特徴とする前記（１）又は（２）に記載の熱間加工性と耐銹性に優れたフェライト系ステンレス鋼板。
【００３１】
（４）前記フェライト系ステンレス鋼板が、さらに、質量％で、Ｎｂ：０．３％以下、Ｔｉ：０．３％以下、Ｎｉ：１．０％以下、Ｃｕ：１．０％以下、Ｍｏ：１．０％以下、Ｖ：１．０％以下、Ｚｒ：０．５％以下、Ｃｏ：０．５％以下の１種又は２種以上を含有することを特徴とする前記（１）〜（３）のいずれかに記載の熱間加工性と耐銹性に優れたフェライト系ステンレス鋼板。
【００３２】
（５）前記（１）〜（４）のいずれかに記載の成分組成を有するステンレス鋼スラブを１１００〜１３００℃に加熱して熱間圧延に供し、熱間圧延終了後の鋼板を７００〜１０００℃で巻き取ることを特徴とする熱間加工性と耐銹性に優れたフェライト系ステンレス鋼板の製造方法。
【００３３】
（６）前記熱間圧延終了後の鋼板に、焼鈍を施さないか、又は、７００〜１０００℃で連続焼鈍又は箱焼鈍を施すことを特徴とする前記（５）に記載の熱間加工性と耐銹性に優れたフェライト系ステンレス鋼板の製造方法。
【発明の効果】
【００３４】
本発明によれば、レアメタルに頼らずに、リサイクルした鉄源中のＳｎを有効に利用して、中Ｃｒフェライト系ステンレス鋼及びＳＵＳ４３０の耐食性を改善して、一般耐久消費材への適用が可能な省合金型のフェライト系ステンレス鋼板を提供することができる。
【図面の簡単な説明】
【００３５】
【図１】γｐと熱間加工性の関係を示す図である。
【発明を実施するための形態】
【００３６】
以下、本発明について説明する。
【００３７】
本発明の熱間加工性と耐銹性に優れたフェライト系ステンレス鋼板（以下「本発明鋼板」ということがある。）は、質量％で、Ｃ：０．０２超〜０．０７％、Ｓｉ：０．０１〜１．０％、Ｍｎ：０．０１〜２．０％、Ｐ：０．００５〜０．０５％、Ｓ：０．０００１〜０．０２％、Ｃｒ：１３．０超〜２２．０％、Ｎ：０．００１〜０．１％、Ａｌ：０．０００１〜１．０％、Ｓｎ：０．０５〜１．０％、残部Ｆｅ及び不可避的不純物からなるフェライト系ステンレス鋼板において、下記式（２）で定義するγｐが、下記式（１）を満たすことを特徴とする。
【００３８】
５≦γｐ≦５５                                                  ・・・（１）
γｐ＝４２０Ｃ＋４７０Ｎ＋２３Ｎｉ＋７Ｍｎ＋９Ｃｕ−１１．５Ｃｒ
−１１．５Ｓｉ−５２Ａｌ−５７．５Ｓｎ＋１８９            ・・・（２）
ここで、Ｃ、Ｎ、Ｎｉ、Ｍｎ、Ｃｕ、Ｃｒ、Ｓｉ、Ａｌ、及び、Ｓｎは、各元素の含有量である。
【００３９】
（Ｉ）本発明鋼板の成分組成を限定する理由を、まず説明する。以下、「％」は「質量％」を意味する。
【００４０】
Ｃは、熱間加工性と耐銹性を劣化させる元素である。熱間加工性と耐銹性の劣化を抑制するため、上限を０．３％とする。過度の低減は精錬コストの増加に繋がるため、下限を０．０２超％とする。好ましくは、製造性や耐銹性を考慮して０．０２超〜０．０７％である。
【００４１】
Ｓｉは、脱酸元素として有効であり、かつ、耐銹性を高める元素である。添加効果を得るため、０．０１％以上添加する。過度な添加は靭性や加工性の低下を招くので、上限を１．０％とする。好ましくは効果と製造性を考慮して０．１〜０．６％とする。より好ましくは０．１５〜０．５％である。
【００４２】
Ｍｎは、硫化物を形成して、耐銹性を阻害する元素である。耐銹性の低下を抑制するため、上限を２．０％とする。過度の低減は精錬コストの増加に繋がるため、下限を０．０１％とする。好ましくは、耐銹性と製造性を考慮して０．０５〜０．６％とする。より好ましくは０．１５〜０．５％である。
【００４３】
Ｐは、製造性や溶接性を阻害する元素である。製造性や溶接性の低下を抑制するため、上限を０．０５％とする。過度の低減は精錬コストの増加に繋がるため、下限を０．００５％とする。好ましくは、製造コストを考慮して０．０１〜０．０４％とする。より好ましくは０．０１〜０．０３％である。
【００４４】
Ｓは、熱間加工性や耐銹性を劣化させる元素である。熱間加工性や耐銹性の劣化を抑制するため、上限を０．０２％とする。過度の低減は精錬コストの増加に繋がるので、下限を０．０００１％とする。好ましくは、耐銹性や製造コストを考慮して０．０００２〜０．０１％とする。より好ましくは０．０００５〜０．００５％である。
【００４５】
Ｃｒは、Ｓｎを添加した本発明鋼板の耐銹性を高めるのに必須の元素である。耐銹性向上効果を得るため、１３．０％超を添加する。上限は、製造性の観点から２２．０％とする。ＳＵＳ４３０と比較した経済性から、好ましくは１３．０超〜１８．０％とする。性能と合金コストを考慮して、１４．０〜１６．０％がより好ましい。
【００４６】
Ｎは、Ｃと同様に耐銹性を劣化させる元素である。耐銹性の劣化を抑制するため、上限を０．１％とする。過度の低減は精錬コストの増加に繋がるので、下限を０．００１％とする。好ましくは、耐銹性や製造コストを考慮して０．０１〜０．０５％とする。より好ましくは０．０１〜０．０３％である。
【００４７】
Ａｌは、Ｓｉと同様に脱酸に有効で、かつ、耐銹性を高める元素である。添加効果を得るため、０．０００１％以上を添加する。過度な添加は靭性や溶接性の低下を招くので、上限を１．０％とする。好ましくは、添加効果と製造性を考慮して０．００１〜０．５％とする。より好ましくは０．００５〜０．１％である。
【００４８】
Ｓｎは、Ｃｒ、Ｎｉ、Ｍｏ等のレアメタルに頼ることなく、目標とする耐銹性を確保するのに必須の元素である。また、Ｓｎは、フェラト形成元素として作用し、γｐを小さくするとともに、接種効果により、凝固組織を微細化する元素である。そのため、従来、γｐが小さい時に発生する鋼塊の置き割れは、Ｓｎ添加による凝固組織の微細化で改善できる。
【００４９】
本発明鋼板においては、目標とする耐銹性を得るために添加する。上限は、製造性の観点から１．０％とすることができるが、ＳＵＳ４３０と比較した経済性から、０．１０超〜０．６％とする。性能と合金コストを考慮すると、０．１０超〜０．３％がより好ましい。
【００５０】
Ｍｇ、Ｂ、Ｃａは、鋼の清浄度又は粒界強度を高め、Ｓｎ添加鋼の熱間加工性を改善するのに有効な元素である。必要に応じて、いずれも０．０００１％以上添加するが、０．００５％を超えると、製造性が低下するので、いずれも、上限を０．００５％とする。好ましくは、効果と製造性を考慮して０．０００３〜０．００３％とする。
【００５１】
Ｌａ、Ｙ、Ｈｆ、ＲＥＭは、熱間加工性や鋼の清浄度を高め、耐銹性や熱間加工性を著しく向上させる元素である。必要に応じて、いずれも０．００１％以上添加するが、過度の添加は、合金コストの上昇と製造性の低下に繋がるので、いずれも、上限を０．１％とする。好ましくは、添加効果、経済性、及び、製造性を考慮して、１種又は２種以上の合計で０．００１〜０．０５％とする。
【００５２】
ＮｂとＴｉは、Ｃ、Ｎを固定する安定化作用により、耐銹性を向上させる元素である。必要に応じて、いずれも０．０１％以上添加するが、過度な添加は、合金コストの上昇や再結晶温度上昇に伴う製造性の低下に繋がるので、いずれも、上限を０．３％とする。好ましくは、添加効果、合金コスト、及び、製造性を考慮して、Ｎｂ、Ｔｉの１種又は２種の合計で０．０２〜０．２％とする。
【００５３】
Ｎｉ、Ｃｕ、Ｍｏ、Ｖ、Ｚｒ、Ｃｏは、Ｓｎとの相乗効果で耐銹性を高める元素である。必要に応じて添加するが、Ｎｉ、Ｃｕ、Ｍｏは、いずれも０．１％以上を添加し、Ｖ、Ｚｒ、Ｃｏは、いずれも０．０１％以上を添加する。過度な添加は、合金コストの上昇や製造性の低下に繋がるので、Ｎｉ、Ｃｕ、Ｍｏ、Ｖは、上限を１．０％とし、Ｚｒ、Ｃｏは、上限を０．５％とする。
【００５４】
（II）次に、式（２）で定義するγｐと、Ｓｎ添加鋼の熱間加工性を確保するため、γｐの範囲を限定する式（１）について説明する。γｐは、１１００℃に加熱した時に生成するオーステナイト量の最大値を示す指標である。本発明者らは、Ｓｎの添加効果を実験的に求め、非特許文献１に記載されているγ相の最大相分率を推定する経験式に、Ｓｎの項「−５７．５Ｓｎ」を新たに加え、下記式を得た。
【００５５】
γｐ＝４２０Ｃ＋４７０Ｎ＋２３Ｎｉ＋７Ｍｎ＋９Ｃｕ−１１．５Ｃｒ
−１１．５Ｓｉ−５２Ａｌ−５７．５Ｓｎ＋１８９
ここで、Ｃ、Ｎ、Ｎｉ、Ｍｎ、Ｃｕ、Ｃｒ、Ｓｉ、Ａｌ、及び、Ｓｎは、各元素の含有量である。
【００５６】
本発明者らが実施した実験とその結果、及び、推察される作用機構について説明する。０．２％のＳｎを含有する１３〜１６％Ｃｒ鋼を、５０ｋｇ、真空中で溶解し、鋳造した鋼塊から４２ｍｍ厚のブロック試験片を作製し、１カ月間放置した後、熱間圧延実験を行った。
【００５７】
熱間圧延実験においては、ブロック試験片を１１２０℃に加熱し、総圧下率８８％（８パス）、仕上げ温度７００〜９００℃で、５ｍｍ厚の熱延板を製造し、熱延板の両サイドで耳割れ発生の有無を調査し、熱間加工性の良否を判定した。
【００５８】
耳割れは、γｐの上昇に伴い発生し、１３％Ｃｒを境に、１３％以下では、上限値が上昇した。熱間加工割れは、フェライト相と高温で生成するオーステナイト相との相境界で発生する頻度が高い。このことは、Ｓｎの溶解度が小さいオーステナイト相が生成することで、Ｓｎが、フェライト相側へ吐き出される過程で、オーステナイト／フェライトの結晶粒界に偏析し、粒界強度が低下しと推定される。
【００５９】
Ｃｒ量が１３％以下の場合、高温での変形抵抗が小さいので、γｐの上限値が上昇したと考えられる。他方、γｐが小さくなると、鋼塊の置き割れが助長される。Ｓｎは、フェライト形成元素であるとともに、接種効果により、凝固組織を微細化する元素である。そのため、従来、γｐが小さい時に発生する鋼塊の置き割れは、Ｓｎ添加による凝固組織の微細化で改善できる。
【００６０】
また、Ｓｎのフェライト形成元素としての寄与は、Ｃｒとの比較で、微量添加にも拘らず大きい。本発明者らは、実験で行った組織観察から、１１００℃でのフェライト形成能は、Ｃｒの５倍と決定し、係数を「−５７．５（＝−１１．５×５）」と決定した。
【００６１】
さらに、０．２％Ｓｎ添加鋼で冷延焼鈍板を作製し、ＳＵＳ４１０Ｌ（１２％Ｃｒ）とＳＵＳ４３０（１７％Ｃｒ）を比較材とし、ＪＩＳ  Ｚ  ２３７１に準拠して、３５℃、５％ＮａＣｌ水溶液による塩水噴霧試験を行い、耐銹性を評価した。評価面は、湿式ペーパー＃６００で研磨して仕上げ、噴霧時間は４８時間とした。
【００６２】
ＳＵＳ４１０Ｌは、評価面で発銹し、Ｓｎ添加の１３〜１６％Ｃｒ鋼は、ＳＵＳ４３０と同様に発銹しなかった。その結果、Ｓｎ添加による耐銹性の向上効果を確認することができた。
【００６３】
本発明鋼板では、所要の熱間加工性を確保するため、上記式（２）で定義するγｐを、下記式（１）で限定する。
５≦γｐ≦５５                                                  ・・・（１）
【００６４】
上記（１）式で示すように、目標とする熱間加工性は、Ｃｒが１３．０％超の場合、γｐ５５以下で確保できる。なお、目標とする熱間加工性は、前述した熱間圧延実験で耳割れが発生しないことを意味する。
【００６５】
熱間加工性は、γｐの低下に伴い向上する。しかし、γｐが過度に小さくなると、置き割れ感受性が高くなり、置き割れに起因する熱間加工割れが誘発される。それ故、γｐの下限は、Ｃｒ：１３．０％超で、５とする。効果と製造性を考慮すると、好ましい範囲は、Ｃｒ：１３．０％超の場合、１０≦γｐ≦４０である。
【００６６】
（III）本発明鋼板の製造方法における条件を限定する理由について説明する。
【００６７】
熱間圧延に供するステンレス鋼スラブの加熱温度は、熱間加工割れを誘発するオーステナイト相の生成を抑制し、熱間圧延時の変形抵抗を小さくするため、１１００℃以上とする。加熱温度を過度に高くすると、結晶粒の粗大化により表面性状が劣化するし、また、加熱時のスラブ形状が悪化する恐れがあるので、上限は１３００℃とする。熱間加工性と製造性の観点から、好ましくは１１５０〜１２５０℃である。
【００６８】
熱間圧延後の鋼板を巻き取る温度は、熱間加工性の観点から、加熱温度を高くするために７００℃以上とする。７００℃未満の場合、巻取り時の表面割れやコイルの形状不良を誘発する恐れがある。過度に巻取り温度を高くすると、内部酸化物の生成や粒界酸化を助長して、表面性状が劣化するので、上限は１０００℃とする。熱間加工性と製造性の観点から、好ましくは７００〜９００℃である。
【００６９】
熱間圧延後、熱延板焼鈍を実施するか、又は、省略して、１回の冷間圧延又は中間焼鈍を挟む２回以上の冷間圧延を実施する。熱延鋼板の焼鈍は、再結晶を促進する７００℃以上で、連続焼鈍又はバッチ式の箱焼鈍で行う。過度に焼鈍温度を高くすると、表面性状と酸洗脱スケール性の低下を招くので、上限は１０００℃とする。表面性状の観点から、好ましくは７００〜９００℃である。
【００７０】
冷間圧延後の仕上げ焼鈍は、酸化性雰囲気中又は還元性雰囲気中で行う。焼鈍温度は、再結晶、表面性状、脱スケール性を考慮すると、７００〜９００℃が好ましい。酸洗方法は特に限定するものではなく、工業的に常用されている方法でよい。例えば、アルカリソルトバス浸漬＋電解酸洗＋硝弗酸浸漬を行ってもよいし、電解酸洗は、中性塩電解や硝酸電解等を行う。
【実施例】
【００７１】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００７２】
（実施例１）
表１に示す成分組成を有するフェライト系ステンレス鋼を、１５０ｋｇ、真空中で溶製し、鋳塊を１０００〜１３００℃に加熱して熱間圧延に供し、５００〜７００℃で巻き取り、板厚３．０〜６．０ｍｍの熱延鋼板を製造した。
【００７３】
【表１】
0005804792.tif 000002
【００７４】
熱延鋼板に、箱焼鈍又は連続焼鈍を模擬して焼鈍を施し、又は、焼鈍を省略して、１回又は中間焼鈍を挟む２回の冷間圧延を施し、板厚０．４〜０．８ｍｍの冷延鋼板を製造した。冷延鋼板には、再結晶が完了する温度７８０〜９００℃で、仕上げ焼鈍を施した。仕上げ焼鈍は、酸化性雰囲気焼鈍又は光輝焼鈍を行った。比較鋼は、ＳＵＳ４３０（１７Ｃｒ）、ＳＵＳ４３０ＬＸ（１７Ｃｒ）を使用した。
【００７５】
熱間加工性は、熱延板の耳割れ発生の有無を調査して評価した。耳割れが全く発生しないものを「○」、端面から鋼板表面に及ぶ耳割れが発生したものを「×」、耳割れが鋼板表面に及ばないものを「△」とした。耳割れ評価指標が「○」と「△」のものを発明例とした。
【００７６】
耐銹性は、ＪＩＳ  Ｚ  ２３７１に準拠する塩水噴霧試験と、さらに、８０℃、０．５％Ｎａｃｌ水溶液中に１６８時間浸漬する浸漬試験を行って評価した。比較鋼の浸漬試験による発銹程度は、ＳＵＳ４３０で“全面発銹”、ＳＵＳ４３０ＬＸで“発銹なし”となった。そこで、評価指標は、ＳＵＳ４３０と同等の発銹を「○」、ＳＵＳ４３０ＬＸと同等の“発銹なし”を「◎」とした。なお、ＳＵＳ４１０Ｌ相当の発銹と穴あきを示したものは「×」とした。
【００７７】
表２に、製造条件と試験結果をまとめて示す。
【００７８】
【表２】
0005804792.tif 000003
【００７９】
表２において、試験番号１〜３、７〜２６は、本発明で規定する成分組成及びγｐと、製造条件を満足するフェライト系ステンレス鋼に係る試験例である。これらの鋼板においては、本発明で目標とする熱間加工性と、ＳＵＳ４３０と同等又はＳＵＳ４３０ＬＸと遜色ない耐銹性が得られている。なお、ＳＵＳ４３０ＬＸと遜色ない耐銹性を示した鋼板は、Ｃｒを１４．５％以上含有している。
【００８０】
試験番号４〜６は、本発明で規定する成分組成及びγｐを有するが、製造条件が本発明で規定する製造条件から外れるフェライト系ステンレス鋼に係る試験例である。これら鋼板においては、耳割れを抑止できなかったが、目標とする熱間加工性は得られている。
【００８１】
試験番号２７〜３１は、成分組成及びγｐが、本発明で規定する成分組成及びγｐから外れるフェライト系ステンレス鋼に係る試験例である。これらの鋼板においては、目標とする熱間加工性と耐銹性の両方又は片方が得られていない。
【００８２】
試験番号３２〜３４は、本発明で規定する成分組成を有するが、γｐが、本発明で規定するγｐから外れるフェライト系ステンレス鋼に係る試験例である。これらの鋼板においては、目標とする耐銹性が得られているが、目標とする熱間加工性が得られていない。試験番号３２のフェライト系ステンレス鋼においては、γｐが小さいため、置き割れに起因する割れが熱間加工により顕在化している。
【００８３】
ここで、図１に、γｐと熱間加工性の関係を示す。図１から、Ｓｎ添加鋼において良好な熱間加工性を得るためには、γｐを本発明で規定する５〜５５の範囲に調整する必要があることが解る。
【産業上の利用可能性】
【００８４】
本発明によれば、レアメタルの使用に頼ることなく、リサイクルした鉄源中のＳｎを有効に利用して、中Ｃｒフェライト系ステンレス鋼及びＳＵＳ４３０の耐食性を改善して、一般耐久消費材への適用が可能な省合金型のフェライト系ステンレス鋼板を提供することができる。よって、本発明は、ステンレス鋼製造及び利用産業において利用可能性が高いものである。
【図１】
0005804792.tif 000004